(57)【要約】【課題】水滴及び汚れの付着を防止し、画像の鮮明性を確保することができるカメラカバー及びカメラを提供すること。【解決手段】カメラカバーのドーム部１３０は、外表面１３０ａに主成分を珪素化合物とした無機系材料からなる親水コート１３１を有し、親水コート１３１の表面は、水接触角が５度以上３４度未満であり、親水コート１３１の膜厚は０．０１乃至１μｍであり、親水コート１３１の表面粗さＲａは０．０６μｍ以下である。【選択図】図２
2014092654.tif 000002
【特許請求の範囲】
【請求項１】
カメラ部を覆う樹脂基板からなるカメラカバーであって、前記カメラカバーの外表面は、主成分を珪素化合物とした無機系材料からなる親水コートを有し、前記親水コートの表面は、水接触角が５度以上３４度未満であり、且つ、前記親水コートの膜厚は、０．０１乃至１μｍであり、且つ、前記親水コートの表面は、中心線平均粗さＲａが、０．０６μｍ以下である、カメラカバー。
【請求項２】
カメラ部を覆う樹脂基板からなるカメラカバーであって、前記カメラカバーの外表面は、主成分を珪素化合物とした無機系材料からなる親水コートを有し、前記親水コートの表面は、水接触角が５度以上３４度未満であり、且つ、前記親水コートの膜厚は、０．０１乃至１μｍであり、且つ、前記親水コートの表面は、最大高さＲｙと十点平均粗さＲｚが０．１０μｍ以下である、カメラカバー。
【請求項３】
前記珪素化合物は、シリコーン系である請求項１または２に記載のカメラカバー。
【請求項４】
前記珪素化合物は、ガラス系である請求項１または２に記載のカメラカバー。
【請求項５】
前記樹脂基板の外表面は、ドーム形状又は平面形状である、請求項１から４のいずれかに記載のカメラカバー。
【請求項６】
請求項１から５のいずれかに記載のカメラカバーを備えるカメラ。
【発明の詳細な説明】
【技術分野】
【０００１】
本発明は、カメラカバー及びカメラに係り、例えば、屋外に設置された監視カメラのカバーの改良に関する
【背景技術】
【０００２】
住居・商用ビル又は屋外のセキュリティシステムとして、監視カメラが広く利用されている。監視カメラは、ＣＣＤカメラ等のカメラ本体と、カメラ本体を壁や天井などのカメラ設置面に取り付けられる取付ベースと、を備える。
【０００３】
カメラ本体には、雨水や砂利等からの保護を目的として、開口部に透明な保護カバーが装着される。保護カバーには、光透過性だけでなく、耐衝撃性、耐傷付性が求められる。また、外側表面への泥水の付着等を防止するための撥水機能や、気温が急激に変化した時に内側表面の結露を防止するための透湿防止機能等が要求される。
【０００４】
保護カバーの基板材料としては、主に製品コストの観点から樹脂材料が用いられる。また、形状面で多種多様な保護カバーとするためには、ポリカーボネートやアクリル等の成形の容易な樹脂材料を基板材料として用いる。樹脂基板は、成形の自由度が高く、半球殻状（ドーム型）、半円筒状、箱型等の様々な形状に成形することができる。
【０００５】
監視カメラは、屋外に設置される場合も多く、レンズに水滴が付着しやすい環境にある。レンズに水滴が付着すると、水滴により光の屈折が起こり、結果として撮影画像に多大な悪影響を及ぼす。
【０００６】
近年、この解決策として、カメラカバー表面に、光触媒からなる親水コートを施す技術が注目されている。この技術によれば、水滴を薄い水の膜にする親水コートの機能により、水滴が及ぼす撮影画像への影響を抑制する事ができる。更に、汚れが付着しても、この水の膜が汚れをカバー表面から浮かし、例えば降雨により汚れが自然に除去されるクリーニング効果も期待される。
【０００７】
特許文献１には、光触媒膜をカメラカバー表面に形成した屋外用テレビカメラが記載されている。特許文献１の記載のカメラカバーは、親水性を示す光触媒膜を表面にコートし、汚れを降雨にてクリーニングする構成となっている。
【先行技術文献】
【特許文献】
【０００８】
【特許文献１】特開２００３−７８７８８号公報
【発明の概要】
【発明が解決しようとする課題】
【０００９】
しかしながら、上記光触媒膜は、日光に含まれる紫外線が当たることにより、光活性を有する酸化チタンが励起され、親水性を示す為、日光があたらない夜間や雨の日、軒下、木陰に設置された場合は、十分な親水性が得られないという欠点がある。その結果、親水性のメリットを、日光の照射条件に左右され、恒久的に効果が得にくいという問題があった。また、光触媒膜は酸化チタン（TiO2）が周りの樹脂を侵す為、カメラカバーを汚し、撮像画像を劣化させてしまう恐れがある。
【００１０】
本発明の目的は、光透過性が確保された親水コートを施し、映像をクリアにした状態で、更に水滴及び汚れの付着を恒久的に防止し、画像の鮮明性を確保することができるカメラカバー及びカメラを提供することである。
【課題を解決するための手段】
【００１１】
本発明のカメラカバーは、カメラ部を覆う樹脂基板からなるカメラカバーであって、前記カメラカバーの外表面は、主成分を珪素化合物とした無機系材料からなる親水コートを有し、前記親水コートの表面は、水接触角が５度以上３４度未満であり、且つ、前記親水コートの膜厚は、０．０１乃至１μｍであり、且つ、前記親水コートの表面は、中心線平均粗さＲａが、０．０６μｍ以下である構成を採る。
【００１２】
また、本発明のカメラカバーは、カメラ部を覆う樹脂基板からなるカメラカバーであって、前記カメラカバーの外表面は、主成分を珪素化合物とした無機系材料からなる親水コートを有し、前記親水コートの表面は、水接触角が５度以上３４度未満であり、且つ、前記親水コートの膜厚は、０．０１乃至１μｍであり、且つ、前記親水コートの表面は、最大高さＲｙと十点平均粗さＲｚが、０．１０μｍ以下である構成を採る。
【００１３】
更に、本発明の珪素化合物は、シリコーン系あるいはガラス系である構成を採る。
【００１４】
本発明のカメラは、上記カメラカバーを備える構成を採る。
【発明の効果】
【００１５】
本発明によれば、光透過性が確保された親水コートを施し、映像をクリアにした状態で、水滴及び汚れの付着を恒久的に防止することができ、画像の鮮明性を確保することができる。
【図面の簡単な説明】
【００１６】
【図１】本発明の実施の形態に係るカメラカバーを備える監視カメラの斜視図
【図２】本実施の形態に係るカメラカバーのドーム部の要部断面図
【図３】上記実施の形態に係るカメラカバーの水滴レスのメカニズムを説明する図
【図４】上記実施の形態に係るカメラカバーの防汚のメカニズムを説明する図
【図５】上記実施の形態に係るカメラカバーの接触角を説明する図
【図６】上記実施の形態に係るカメラカバーの親水処理別のドーム表面接触角と画像鮮明性との関係を表にして示す図
【図７】上記実施の形態に係るカメラカバーを備える監視カメラ画像の視認性を比較して示す図
【図８】上記実施の形態に係るカメラカバーの低接触角の場合のドーム表面接触角と画像鮮明性を説明する模式図、
【図９】上記実施の形態に係るカメラカバーの高接触角の場合のドーム表面接触角と画像鮮明性を説明する模式図
【図１０】上記実施の形態に係るカメラカバーの親水コートの膜厚と耐久性に関する各試験を行った結果を示す図
【図１１】上記実施の形態に係るカメラカバーの親水コートの表面粗さ（中心線表面粗さＲａ）と透過率との関係を示した図
【図１２】上記実施の形態に係るカメラカバーの親水コートの十点平均粗さＲｚと透過率との関係を示した図
【図１３】上記実施の形態に係るカメラカバーの親水コートの最大高さＲｙと透過率との関係を示した図
【発明を実施するための形態】
【００１７】
以下、本発明の実施の形態について、図面を参照して詳細に説明する。
【００１８】
（実施の形態）
図１は、本発明の一実施の形態に係るカメラカバーを備える監視カメラの斜視図である。図２は、図１のカメラカバーのドーム部の要部断面図であり、図２（ａ）は、ドーム部に親水処理がある場合、図２（ｂ）は、ドーム部に親水処理がない場合を示している。
【００１９】
本実施の形態は、施設や建物の監視システム等に用いられる監視カメラのカメラカバーに適用した例である。
【００２０】
図１及び図２に示すように、監視カメラ１００は、カメラ部１１０と（図２参照）、カメラ部１１０を収納し、カメラ部１１０を覆って保護するカメラカバー１２０と、を備える。
【００２１】
カメラ部１１０は、例えばＣＣＤ（Charge Coupled Devices）カメラからなる撮像部である。
【００２２】
カメラカバー１２０は、カメラ部１１０のレンズを覆うレンズカバーである。本実施の形態では、カメラカバー１２０は、カメラ部１１０全体を覆い、監視カメラ１００の本体筐体を形成している。カメラカバー１２０は、カメラ部１１０の撮像面を全面にわたって覆うドーム部１３０と、ドーム部１３０の円形開口部を支持・固定するカメラ本体１４０とからなる。
【００２３】
ドーム部１３０は、カメラ本体１４０に収納されたカメラ部１１０（図２参照）の撮像領域を全面にわたって覆う。ドーム部１３０は、ドーム形状であるため、広い視野角を有し、カメラ部１１０の撮像範囲を格段に拡大することができる。
【００２４】
ドーム部１３０は、成形性及び透明性に優れた樹脂材料を基板材料として用いる。上記樹脂材料には、有機系樹脂材料と無機系樹脂材料とがある。本実施の形態では、ドーム部１３０の基板材料に、ポリカーボネートなどの有機系樹脂材料を用いている。ポリカーボネートは、硬く衝撃に強いため好適である。また、アクリルなど透明性の良好な樹脂も使用可能である。
【００２５】
図２（ａ）に示すように、ドーム部１３０は、外表面１３０ａに親水処理を施し、親水コート（親水処理層）１３１を形成する。親水コート１３１を形成した場合、外表面１３０ａにかかった水滴は、玉状にはならず、親水コート１３１上に薄く拡がり皮膜化して水膜１１を形成する。また、図２（ｂ）に示すように、親水処理なしの場合、外表面１３０ａにかかった水滴は、玉状の水滴１となる。本実施の形態は、ドーム部１３０の外表面１３０ａに親水処理を行うことを特徴とする。詳細については後述する。
【００２６】
カメラ本体１４０は、樹脂材料又は金属等により形成される。カメラ本体１４０は、先端部がやや先細りした円筒形状に形成され、該円筒形状の開口部には、ドーム部１３０の円形開口部が水密に固定される。また、カメラ本体１４０の後端側の開口部には、監視カメラ１００を壁や天井などのカメラ設置面に固定する金属製の土台部材（図示略）が取り付けられる。
【００２７】
カメラカバー１２０は、ドーム部１３０が、樹脂基板であることから成形の自由度が高く、上記ドーム型の他、半円筒形状又は異形形状のカメラカバーを容易に製造することができる。また、ドーム部１３０とカメラ本体１４０は、樹脂材料により一体的に形成してもよい。
【００２８】
[ドーム部１３０の親水コート１３１]
図２（ａ）に示すように、カメラカバー１２０は、ドーム部１３０の外表面１３０ａに親水処理を施し、親水コート（親水処理層）１３１を形成する。
【００２９】
親水コート１３１は、水の接触角（以下、接触角という）が３４度未満になるようにする。特に、親水コート１３１上の接触角は、５度以上３４度未満が好ましい。親水コート１３１上の接触角が、３４度以上の場合には本発明の親水処理の効果が得られない。また、親水コート１３１上の接触角が、５度未満であると、親水コート１３１のエネルギが高すぎて、水滴とともに汚れに対しても親水コート１３１自体に引き付ける力が働くことから、汚れが溜まりやすい。その結果、親水コート１３１の性能が激減してしまう。また結局、汚れの影響により接触角が３４度以上となってしまうことが判明した。接触角については、図５及び図６により後述する。
【００３０】
以下、上述のように構成されたカメラカバーの親水処理について説明する。
【００３１】
まず、監視カメラ向け親水コートの基本的な考え方について説明する。
【００３２】
[水滴レスのメカニズム]
図３は、本実施の形態の水滴レスのメカニズムを説明する図である。本明細書において、カメラカバー１２０に親水処理を施し、水滴があっても親水コート１３１により視認性を確保できる構造を「水滴レス」と呼ぶ。図３（ａ）は、親水処理なしの場合のカメラカバーの水滴及び撮像画像の模式図、図３（ｂ）は、親水処理を行う場合のカメラカバーの水滴及び撮像画像の模式図である。
【００３３】
図３（ａ）に示すように、カメラ部１１０の撮像面側をカメラカバー１２０が覆っている。説明の便宜上、カメラ部１１０の撮像面側のカメラカバー１２０は、平坦であるとしたが、カメラカバー１２０のドーム部１３０であっても同様である。
【００３４】
屋外設置の監視カメラの場合、雨の日にカメラカバー１２０に水滴１がかかる。カメラカバー１２０に親水処理が施してない場合、カメラカバー１２０にかかった水滴１は、そのままカメラカバー１２０に付着する。カメラカバー１２０に水滴１が付着すると、図３（ａ）破線矢印に示すように、水滴１により光が乱反射する。その結果、撮影画像に多大な悪影響を及ぼす。本発明者らの実験等によれば、カメラカバー１２０を、ポリカーボネートなどの有機系樹脂材料により構成した場合、どのような状態で水滴をかけたとしても水滴は、カメラカバー１２０に必ず付着し、水滴１により光の屈折が起こることが確かめられた。また、図示は省略するが、レンズカバーに撥水コートが施されていると、撥水コートにより水滴が玉状になりやすく、より光が乱反射してしまうことも確かめられた。また、屋外設置の監視カメラの場合、車両に搭載した車載カメラの場合とは異なり、走行時の風圧・振動等により水滴が飛散する効果を期待することはできない。このため、カメラカバー１２０への水滴１の付着は、そのまま画像視認性の低下に直結する（後述する図７参照）。
【００３５】
本実施の形態では、カメラカバー１２０に親水処理を施すことで、水滴レスを実現して視認性を確保する。
【００３６】
図３（ｂ）に示すように、カメラカバー１２０に親水処理を施し、親水コート１３１を形成する。カメラカバー１２０に親水処理を施して親水コート１３１を形成した場合、カメラカバー１２０にかかった水滴は、玉状にはならず、親水コート１３１上に薄く拡がり皮膜化して水膜１１を形成する。すなわち、カメラカバー１２０にかかった水滴は、親水処理により玉状にはならず、親水コート１３１上に略均一に拡がった水膜１１となる。後述するように、親水コート１３１は、どのようなものでも良い訳ではなく、本発明者らによって見出されたように、特定の接触角を有することが必要である。それによって、カメラ部１１０は良好な画像の撮影をすることができるように、水滴の処理をすることができる。接触角は、親水コート１３１の材質により規定される。また、親水コート１３１は、上記接触角に加え、耐久性を持つ必要がある。
【００３７】
本実施の形態では、カメラカバー１２０にかかった水滴は、親水コート１３１上で皮膜化して略均一な膜厚の水膜１１となる。これにより、図３（ｂ）破線矢印に示すように、光は殆ど屈折することなく、カメラ部１１０に入射し、画像視認性を良好に保つことができる（後述する図７参照）。本発明者らの実験等によれば、カメラカバー１２０は、特定の接触角を有する親水コート１３１を備えることで、カメラカバー１２０に水滴がかかったとしてもその影響が、殆どないような良好な結果を得ることができた。特に、図３（ａ）の親水処理なしの場合のように、玉状の水滴１により生じる光の乱反射は、全く発生しない。
【００３８】
[防汚のメカニズム]
カメラカバー１２０に親水処理を施すことで、水滴レスによる視認性確保を実現することができた。上記効果に加えて、さらに防汚の効果を有する。
【００３９】
図４は、本実施の形態の防汚のメカニズムを説明する図である。図４（ａ）は、親水処理なしの場合のレンズカバーの水滴及び汚れの模式図、図４（ｂ）は、親水処理を行う場合のレンズカバーの水滴及び汚れの模式図である。
【００４０】
屋外設置の監視カメラの場合、カメラカバー１２０に、様々な汚れ２〜４が付着する。汚れ２〜４は、様々な塵埃によるものが多い。汚れ２〜４は、カメラ部１１０の撮像画面を大幅に劣化させる。また、カメラカバー１２０表面が湿っている、すなわちカメラカバー１２０に微細な水滴があると、汚れ２〜４の付着を誘発する。
【００４１】
図４（ａ）に示すように、カメラカバー１２０に親水処理が施してない場合、水滴１と共に、汚れ２〜４が付着する。カメラカバー１２０に汚れ２〜４が付着すると、カメラ部１１０の明るさ及び解像度を大幅に劣化させる。また、例えば汚れ３が、結晶面で劈開したような反射面を有する砂粒等である場合、この反射面で極めて高い光の乱反射が生じることがある。また、上述したように、水滴１自体が、光を乱反射する。
【００４２】
図４（ｂ）に示すように、カメラカバー１２０に親水処理を施し、親水コート１３１を形成する。カメラカバー１２０にかかった水滴は、親水コート１３１上で皮膜化して略均一な膜厚の水膜１１となる。膜化した水滴は、汚れ２〜４よりカメラカバー１２０の材質に対して親水性が大きいため、図４（ｂ）矢印に示すように、水滴が皮膜化する際に、水膜１１が、カメラカバー１２０側に入り込む。これにより、親水コート１３１上の水膜１１に汚れ２〜４が浮かび、カメラカバー１２０表面の汚れ２〜４を洗浄（すなわちセルフクリーニング）することができる。
【００４３】
次に、カメラカバー１２０の接触角について詳細に説明する。
【００４４】
図５は、接触角を説明する図である。図６は、親水処理別のドーム表面接触角（図５）と画像鮮明性との関係を表にして示す図である。図６の表のドーム接触角は、水で測定した。また、画像鮮明性は、ドーム表面に水噴射し、画像評価した。図６中、○印は画像内に水滴を認識しない画像鮮明性が良好な評価基準を表し、×印は画像内に水滴を認識した画像鮮明性が不良な評価基準を表す。
【００４５】
図５に示すように、接触角は、基材２１の材質により決まる。なお、一般的に接触角が４０度以下の場合、親水性と呼ばれ、接触角が１００度以下の場合、撥水性と呼ばれることがある。
【００４６】
本実施の形態では、カメラカバー１２０のドーム部１３０の基板材料に、ポリカーボネートなどの有機系樹脂材料を用いると共に、ドーム部１３０の外表面１３０ａ（以下、ドーム表面という）に所定の親水処理を施し、親水コート１３１を形成する。
【００４７】
図６に示すように、ドーム表面に施す親水処理によりドーム表面接触角（度）を変えることができる。また、本発明者らは、画像鮮明性はドーム表面接触角に依存することを見出した。具体的には、親水処理Ａを施した場合、ドーム表面接触角５度、画像鮮度は良好である。また、親水処理Ｂを施した場合、ドーム表面接触角２５度、画像鮮明度は良好、親水処理Ｃを施した場合、ドーム表面接触角３０度、画像鮮明度は良好である。また、親水処理Ｄを施した場合、ドーム表面接触角３４度、画像鮮明度は不良、親水処理Ｅを施した場合、ドーム表面接触角５０度、画像鮮明度は不良である。したがって、画像鮮明度の観点から、親水処理Ａ〜Ｃを施し、ドーム表面接触角５度以上３４度未満とする。
【００４８】
また、本発明者らは、ドーム表面接触角が、５度未満であると、汚れが溜まり易く、親水コート１３１の性能が激減してしまうことも見出した。すなわち、ドーム表面接触角が、５度未満の場合、親水コート１３１のエネルギが高すぎて、水滴とともに汚れに対しても親水コート１３１自体に引き付ける力が働くことから、汚れが溜まりやすいと考えられる。また結局、汚れの影響により接触角が３４度以上となってしまうことが判明した。
【００４９】
図７は、監視カメラ画像の視認性を比較して示す図である。図７は、ドーム表面接触角の実画像を示し、図７破線左側は、接触角３４度の実画像を、また図７破線右側は、接触角３０度の実画像を示す。
【００５０】
図７破線右側に示すように、接触角３０度では、画像内に水滴が全く認識できない程、非常に鮮明な画像となっている。一方、図７破線左側に示すように、接触角３４度では、画像内の水滴が認識され、水滴の乱反射及び屈折率の変化により正しい画像となっていない。ドーム表面接触角を３４度以上になると画像鮮明度は悪化し、３４度未満にすることにより、画像鮮明性を確保することができる。
【００５１】
次に、ドーム表面接触角と画像鮮明性について説明する。
【００５２】
図８は、低接触角の場合のドーム表面接触角と画像鮮明性を説明する模式図、図９は、高接触角の場合のドーム表面接触角と画像鮮明性を説明する模式図である。
【００５３】
図８（ａ）に示すように、低接触角の場合、基材（低接触角の基材２１ａ）に雨粒などの水滴１がかかると、水滴１が皮膜化する（図８（ｂ）参照）。図８（ｃ）に示すように、水滴の皮膜化により、略均一の膜厚の水膜１１が形成される。水膜１１は、基材２１ａ上に略均一の膜厚で一様に拡がった状態で形成される。このため、入力光は、水膜１１によって乱反射されることなく、画像鮮明性を確保することができる。
【００５４】
一方、図９（ａ）に示すように、高接触角の場合、基材（高接触角の基材２１ｂ）に雨粒などの水滴１がかかると、玉状の水滴１ｂが発生する（図９（ｂ）参照）。図９（ｃ）矢印に示すように、入力光は、玉状の水滴１ｂによって乱反射され、画像鮮明性が劣化する。
【００５５】
次に、カメラカバー１２０の親水処理について詳細に説明する。
【００５６】
（１）親水処理について
親水材料を、有機系樹脂からなるカメラカバー１２０の外表面（特にドーム部１３０の外表面１３０ａ）に塗布する。
【００５７】
まず、材料の主成分は、珪素化合物である。珪素化合物は、ガラスに代表される極めて耐久性の高い、硬い無機材料であり、光透過性も優れている。更に、酸化チタンからなる光触媒を含まなくとも、親水性を示す材料であり、日光の照射条件に影響を受けず、親水性の効果を恒久的に得る事ができる。本実施の形態では、珪素化合物であるシリコーン材料を使用している。
【００５８】
次に、膜厚は、０．０１〜１μｍである。無機系材料のコート液は、一般的にさらっとしており、有機系材料に比べ薄膜化の傾向がある。更に、無機系のコート膜は、カメラカバー１２０と熱膨張率が異なるため、膜厚１μｍより厚く塗ると、温度の急激な変化にて剥げやすい。また、膜厚０．０１μｍ未満であると、膜自体の強度が不足し、少しの外力によっても簡単に剥げてしまう。特に、屋外に設置される場合には、紫外線の影響を受ける為、簡単に剥げてしまう恐れがある。また、膜厚の均一性も重要であり、膜厚が均一でなかった場合、カメラ映像が歪むデメリットがある。
【００５９】
図１０は、親水コートの膜厚と耐久性に関する各試験を行った結果を示す図である。図１０に示すように、熱衝撃試験（ＪＩＳ  Ｃ００２５、１００サイクル）を行った結果、膜厚が０．００８〜１．０μｍでは膜が剥がれることは無かったが、膜厚が１．２μｍでは膜が剥がれることが発生した。また、テープ剥離試験（ＪＩＳ  Ｋ５４００）では、膜厚が０．０１〜１．２μｍでは膜が剥がれることは無かったが、膜厚が０．００８μｍでは膜が剥がれることが発生した。さらに、耐光性試験（ＪＩＳ  Ｂ７７５４、１０００時間）では、膜厚が０．０１〜１．２μｍでは膜が剥がれることは無かったが、膜厚が０．００８μｍでは膜が剥がれることが発生した。
【００６０】
なお、耐久性を延ばすために以下の方法を採る場合もある。具体的には、有機系樹脂からなるカメラカバー１２０（特にドーム部１３０）との接着強度アップのため、有機系ののり（接着剤）を混ぜ込む。具体的には、アクリル系樹脂の場合、接着剤を１０〜５０％混ぜ込む。
【００６１】
また、光透過性を確保する為、親水コート１３１の粗さの許容範囲は、中心線平均粗さ（表面粗さ）Ｒａを０．０６μｍ以下とする。なお、中心線平均粗さ（表面粗さ）とは、粗さ曲面を中心線から折り返し、その粗さ曲線と中心線によって得られた面積を長さＬで割った値をマイクロメートル（μｍ）で表わすものである。表面粗さＲａがこの許容範囲にない場合、光の乱反射が起こることが確認された。また、親水コート１３１を平坦にするためには、親水コート１３１の乾燥速度を遅くすることが効果的である。
【００６２】
図１１は、親水コートの表面粗さ（中心線表面粗さＲａ）と透過率との関係を示した図である。図１１に示すように、中心線平均粗さＲａが０．０６μｍ以下では透過率が９０％以上だが、中心線平均粗さＲａが０．０７μｍ以上の場合、表面の凹凸が透過率を低下させ、透過率が８９％となり、画像が劣化してしまう。
【００６３】
また、光透過性を確保する為、親水コート１３１の粗さの許容範囲は、十点平均粗さＲｚは０．１０μｍ以下とする。なお、十点平均粗さＲｚとは、断面曲線を基準長さだけ抜き取った部分において、最高から５番目までの山頂の標高の平均値と、最深から５番目までの谷底の標高の平均値との差の値をマイクロメートル（μｍ）で表すものである。
【００６４】
図１２は、親水コートの十点平均粗さＲｚと透過率との関係を示した図である。
【００６５】
図１２に示すように、十点平均粗さＲｚが０．１０μｍ以下では、透過率が９０％以上だが、十点平均粗さＲｚが０．１３μｍ以上の場合、表面の凹凸が透過率を低下させ、透過率が８８％となり、画像が劣化してしまう。
【００６６】
また、光透過特性を確保する為、親水コート１３１の粗さの許容範囲は、最大高さＲｙは０．１０μｍ以下とする。なお、最大高さＲｙとは、断面曲線を基準長さＬを抜き取った部分の最大高さを求めてマイクロメートル（μｍ）で表わすものである。
【００６７】
図１３は、親水コートの最大高さＲｙと透過率との関係を示した図である。
【００６８】
図１３に示すように、最大高さＲｙが０．１μｍ以下では、透過率が９０％以上だが、最大高さＲｙが０．１２μｍ以上の場合、表面の凹凸が透過率を低下させ、透過率が８９％となり、画像が劣化してしまう。
【００６９】
（２）接触角について
接触角は、基本的には、親水コート１３１の材料によってのみ決まる。但し、接触角は、紫外線による劣化などによる表面の化学変化、粗さの変化、汚れ、及び傷の形成によってカメラカバー１２０表面露出などにより変化する。
【００７０】
本発明者らの実験等によれば、接触角２０度以内の場合、２０度程度から水滴が完全に膜化し、３０度前後では、水滴であるものの撮影の際に気にならない程度であることが確かめられた。また、接触角５度前後では、水蒸気など粒の小さい水滴も十分に皮膜化できることが確かめられた。
【００７１】
（３）カメラカバー１２０について
カメラカバー１２０の形状は、ドーム形状及び半球体形状である。また、平面形状でもよく、カメラ本体を収納するカメラハウジングに用いても良い。カメラカバー１２０の材料は、一般的に有機系樹脂、アクリルなど透明性の良好な樹脂である。本実施の形態では、有機系樹脂として、硬く衝撃に強いポリカーボネートを用いている。
【００７２】
（４）防汚について
本実施の形態は、ドーム部１３０の外表面１３０ａに親水処理を行うことで、水滴を膜化し、水滴がカメラに写るのを防ぐと共に、水滴による光の乱反射を防ぐ水滴レス効果を有する。
【００７３】
上記水滴レス効果に加えて、以下の防汚効果を有する。すなわち、膜化した水滴は、汚れより親水性が大きいため、水滴が膜化する際に、膜化した水滴が、カメラカバー１２０側に入り込む。これにより、親水コート１３１上に汚れが浮かび、水滴と共に汚れを落とすことができる。
【００７４】
（５）親水コート１３１の処理方法
カメラカバー１２０の外側（特にドーム部１３０の外表面１３０ａ）に対して、スプレーやディッピングによりコートし、その後、乾燥させる。なお、上記コート方法は、特別な工法ではなく、一般的な方法を用いることができる。
【００７５】
（６）その他
カメラ部１１０（図２参照）とカメラカバー１２０間の距離と、上記接触角の範囲とは、関連性はない。すなわち、カメラ部１１０とカメラカバー１２０との距離にかかわらず、上記接触角は５度以上３４度未満がよい。また、カメラカバー１２０の形状が、ドーム型又は平板状にかかわらず、接触角は５度以上３４度未満がよい。
【００７６】
以上詳細に説明したように、本実施の形態のカメラカバー１２０は、カメラ部１１０の撮像面を全面にわたって覆うドーム部１３０と、ドーム部１３０の円形開口部を支持・固定するカメラ本体１４０と、備える。ドーム部１３０は、外表面１３０ａに主成分を珪素化合物とした無機系材料からなる親水コート１３１を有し、親水コート１３１の表面は、水接触角が５度以上３４度未満であり、親水コート１３１の膜厚は０．０１乃至１μｍであり、親水コート１３１の表面粗さＲａは０．０６μｍ以下である。
【００７７】
上述した水滴レスのメカニズムにより、カメラカバー１２０に水滴がかかったとしても水滴の付着を防止することができ、画像の鮮明性を確保することができるカメラカバー及びカメラを提供することである。
【００７８】
また、上述した防汚のメカニズムにより、水滴が皮膜化する際に、親水コート１３１上の水膜１１に汚れ２〜４が浮かばせてカメラカバー１２０表面の汚れ２〜４を洗浄することができる。
【００７９】
このように、カメラカバー１２０は、映像をクリアにした状態で、水滴及び汚れを防ぐことができ、画像の鮮明性を確保することができる。例えば、屋外に設置された監視カメラのカバーに用いた場合、雨などの水滴がカメラに写るのを防ぐことができ、水滴による光の乱反射を防ぐことができる。また、汚れがセルフクリーニングされ、汚れが写るのを防ぐことができる。
【００８０】
以上の説明は本発明の好適な実施の形態の例証であり、本発明の範囲はこれに限定されることはない。
【００８１】
上記各実施の形態では、カメラカバー及びカメラという名称を用いたが、これは説明の便宜上であり、カメラ用保護カバー、監視カメラ等であってもよい。
【００８２】
さらに、上記カメラカバー及びカメラを構成する各構成部、例えば樹脂基板の種類、親水コートの方法などは前述した実施の形態に限られない。
【産業上の利用可能性】
【００８３】
本発明のカメラカバー及びカメラは、屋外施設や建物の監視システム等に用いられる監視カメラのカメラカバーに用いて好適である。
【符号の説明】
【００８４】
１００  監視カメラ
１１０  カメラ部
１２０  カメラカバー
１３０  ドーム部
１３０ａ  外表面
１３１  親水コート
１４０  カメラ本体
【図１】
2014092654.tif 000003
【図２】
2014092654.tif 000004
【図３】
2014092654.tif 000005
【図４】
2014092654.tif 000006
【図５】
2014092654.tif 000007
【図６】
2014092654.tif 000008
【図８】
2014092654.tif 000009
【図９】
2014092654.tif 000010
【図１０】
2014092654.tif 000011
【図１１】
2014092654.tif 000012
【図１２】
2014092654.tif 000013
【図１３】
2014092654.tif 000014
【図７】
2014092654.tif 000015